(57)【要約】【課題】真空中での処理を行うことを必要とせず、生産効率ならびに加工自由度を向上させた３次元金属微細構造体の製造方法を提供する。また、多数の金属微細構造体を互いに接触しない状態で３次元空間に配列させることを可能にした３次元金属微細構造体の製造方法を提供する。【解決手段】任意の立体形状を備えた３次元金属微細構造体の製造方法において、光を照射することにより電子を放出する電子供与体を光硬化性樹脂に添加した改質樹脂に対して、短パルスレーザー光を照射して２光子吸収微細造形法により３次元微細構造を備えたポリマー構造体を形成する第１の工程と、上記第１の工程により形成されたポリマー構造体に無電解めっきを施して、上記ポリマー構造体の表面に金属膜を形成する第２の工程とを有するようにした。【選択図】図３
2007253354.tif 000002
【特許請求の範囲】
【請求項１】
任意の立体形状を備えた３次元金属微細構造体の製造方法において、
光を照射することにより電子を放出する電子供与体を光硬化性樹脂に添加した改質樹脂に対して、短パルスレーザー光を照射して２光子吸収微細造形法により３次元微細構造を備えたポリマー構造体を形成する第１の工程と、
前記第１の工程により形成されたポリマー構造体に無電解めっきを施して、前記ポリマー構造体の表面に金属膜を形成する第２の工程と
を有することを特徴とする３次元金属微細構造体の製造方法。
【請求項２】
任意の立体形状を備えた３次元金属微細構造体の製造方法において、
光硬化性樹脂に対して短パルスレーザー光を照射して２光子吸収微細造形法により３次元微細構造を備えた第１のポリマー構造体を形成する処理と、光を照射することにより電子を放出する電子供与体を光硬化性樹脂に添加した改質樹脂に対して短パルスレーザー光を照射して２光子吸収微細造形法により３次元微細構造を備えた第２のポリマー構造体を形成する処理とを行い、前記第１のポリマー構造体と前記第２のポリマー構造体とよりなる第３のポリマー構造体を形成する第１の工程と、
前記第１の工程により形成された第３のポリマー構造体に無電解めっきを施して、選択的に前記第２のポリマー構造体の表面に金属膜を形成する第２の工程と
を有することを特徴とする３次元金属微細構造体の製造方法。
【請求項３】
請求項１または２のいずれか１項に記載の３次元金属微細構造体の製造方法において、
前記電子供与体は、分子構造内に少なくとも１個のカルバゾール基を有する
ことを特徴とする３次元金属微細構造体の製造方法。
【請求項４】
請求項３に記載の３次元金属微細構造体の製造方法において、
前記電子供与体は、１，６−ジ（Ｎ−カルバゾール）−２，４−ヘキサジンの重合体である
ことを特徴とする３次元金属微細構造体の製造方法。
【請求項５】
請求項３に記載の３次元金属微細構造体の製造方法において、
前記電子供与体は、９Ｈ−カルバゾール−９−エチルメタクリレートの重合体である
ことを特徴とする３次元金属微細構造体の製造方法。
【請求項６】
請求項１または２のいずれか１項に記載の３次元金属微細構造体の製造方法において、
前記電子供与体は、Ｒ−ＣＨＯを分子構造内に有する
ことを特徴とする３次元金属微細構造体の製造方法。
【請求項７】
請求項１または２のいずれか１項に記載の３次元金属微細構造体の製造方法において、
前記電子供与体は、半導体である
ことを特徴とする３次元金属微細構造体の製造方法。
【発明の詳細な説明】
【技術分野】
【０００１】
本発明は、３次元金属微細構造体の製造方法に関し、さらに詳細には、ｎｍオーダーの分解能で３次元金属微細構造体、例えば、０．１〜数μｍ程度の大きさの微細な金属立体構造体を作成する際に用いて好適な３次元金属微細構造体の製造方法に関する。
【背景技術】
【０００２】
一般に、３次元金属微細構造体を作製するにあたっては、主に集束イオンビーム装置が用いられる。
【０００３】
ここで、集束イオンビーム装置とは、金属イオン源から得られたイオンビームを電磁界レンズやアパーチャなどを用いてそのビーム径が数μｍ以下となるように絞ったイオンビームたる集束イオンビーム（Ｆｏｃｕｓｅｄ  Ｉｏｎ  Ｂｅａｍ）を発生する装置である。
【０００４】
この集束イオンビームは、非常に高いエネルギーを持っており、金属表面に照射することにより金属を切削することができ、また、有機金属ガス雰囲気中で集束イオンビームを照射すると、ガスが分解されて物質表面に金属を成膜したり堆積したりすることができるものである。
【０００５】
従って、こうした集束イオンビームを発生する集束イオンビーム発生装置を用いると、約１０ｎｍ程度の分解能で３次元金属微細構造体を作製することができるものであった（非特許文献１参照）。
【０００６】
しかしながら、上記した集束イオンビームを用いた３次元金属微細構造体の作製の手法においては、集束イオンビームの照射による金属の切削や物体表面における金属の成膜あるいは堆積などの処理は、真空中で集束イオンビームを照射することにより行う必要があるため装置の全体構成が大型化し、大きなスペースが必要になるとともにコストもかかることになるという問題点があった。
【０００７】
また、上記した集束イオンビームを用いた３次元金属微細構造体の作製の手法においては、多数の金属微細構造体を互いに接触しない状態で３次元空間に配列させる場合、各金属構造体が何らかの別の材料によって保持される必要があることから、このような金属微細構造体の作製が困難であることが指摘されていた。
【０００８】
さらに、この集束イオンビームを用いた３次元金属微細構造体の作製の手法においては、集束イオンビームにより切削されたり成膜あるいは堆積などが行われる領域が極めて微小な領域（例えば、直径１０ｎｍ程度の領域である。）であるため生産効率に劣り、１つの３次元金属微細構造体を作製するには処理時間が長時間（例えば、数時間である。）に及ぶようになるので大量生産には不向きであり、産業上における利用が制限されるという問題点があった。
【０００９】
なお、３次元金属微細構造体を作製する他の手法としては、２光子吸収微細造形法も知られている（非特許文献２参照）。
【００１０】
この２光子吸収微細造形法とは、以下の原理によるものである。即ち、短パルスレーザー光を光硬化性樹脂に集光すると、光強度が高い集光点でのみ２光子吸収が起こる。従って、そこで局所的に光硬化性樹脂の硬化反応が進行し、ポリマーが得られることになる。このとき、２光子吸収が集光点の中でも特に光強度の強い中心部でのみ起こるため、その硬化スポットは光の回折限界を超えたサイズで作製することができる。そのため、光硬化性樹脂中で、３次元的に集光を走査することにより、任意形状の３次元ポリマー構造を作製することが可能である。
【００１１】
なお、上記した２光子吸収微細造形法によれば、例えば、波長８００ｎｍのフェトム秒チタンサファイアレーザーを用いて２光子吸収微細造形法を行った際に得られる最小スポットは約１００ｎｍであるため、こうした短パルスレーザーを用いることにより、約１００ｎｍの分解能で３次元微細構造を作製することができる。
【００１２】
ここで、図１（ａ）（ｂ）（ｃ）に示す体長８μｍの牛の立体模型を作製する場合を例にして、２光子吸収微細造形法による処理手法を具体的に説明すると、まず、光硬化性樹脂に対して短パルスレーザー光を照射し、その集光点を３次元的に走査しながら、光硬化性樹脂中における硬化スポットを１点ずつ並べた体長８μｍの牛の立体図を完成させる（図１（ａ）参照）。硬化スポットを１点ずつ並べた体長８μｍの牛の立体図が完成したならば、エタノールなどにより未硬化の光硬化性樹脂を取り除くと（図１（ｂ）参照）、体長８μｍの牛の立体模型が得られることになる（図１（ｃ）参照）。
【００１３】
なお、短パルスレーザー光を照射して２光子吸収微細造形法を実施するためのシステムとしては、例えば、図２（ａ）（ｂ）に示すような短パルスレーザー光としてフェムト秒レーザー光を照射するシステムが提案されている。この図２（ａ）（ｂ）に示すような短パルスレーザー光を照射して２光子吸収微細造形法を実施するためのシステムは、非特許文献２にも開示されているように既に周知のものであるため、その詳細な構成ならびに作用の説明は省略する。
【００１４】
しかしながら、上記した２光子吸収微細造形法においては、得られる３次元微細構造体がポリマー構造体に限定されるものであり、３次元金属微細構造を作製することができないという問題点があった。
【００１５】
なお、カルバゾールを用いた銀還元に関する公知文献としては、例えば、非特許文献３として提示するものがあり、また、プラスチックへのめっきに関する公知文献としては、例えば、非特許文献４として提示するものがある。
【非特許文献１】Ｙ．Ｈｉｒａｙａｍａ，  Ｙ．Ｓｕｚｕｋｉ，  Ｓ．Ｔａｒｕｃｈａ  ａｎｄ  Ｈ．Ｏｋａｍｏｔｏ，  Ｊ．Ｊ．Ａｐｐｌ．Ｐｈｙｓ．Ｐａｒｔ２−Ｌｅｔｔｅｒ  ２４，  Ｌ５１６（１９８５）
【非特許文献２】Ｓ．Ｋａｗａｔａ，  Ｈ．−Ｂ．Ｓｕｎ，  Ｔ．Ｔａｎａｋａ  ａｎｄ  Ｋ．Ｔａｋａｄａ，  Ｎａｔｕｒｅ  ４１２，６９７（２００１）
【非特許文献３】Ｈ．Ｋａｔａｇｉ，  Ｈ．Ｋａｓａｉ，  Ｓ．Ｏｋａｄａ，  Ｈ．Ｏｉｋａｗａ，  Ｈ．Ｍａｔｓｕｄａ  ａｎｄ  Ｈ．Ｎａｋａｎｉｓｈｉ，  Ｐｏｌｙｍ．Ａｄｖ．Ｔｅｃｈｎｏｌ．１１，７７８（２０００）
【非特許文献４】Ｇ．Ｏ．Ｍａｌｌｏｒｙ，  Ｊ．Ｂ．Ｈａｊｄｕ，  Ｅｌｅｃｔｒｏｌｅｓｓ  ｐｌａｔｉｎｇ：Ｆｕｎｄａｍｅｎｔａｌｓ  ａｎｄ  Ａｐｐｌｉｃａｔｉｏｎｓ，  Ａｍｅｒｉｃａｎ  Ｅｌｅｃｔｒｏｐｌａｔｅｒｓ  ａｎｄ  Ｓｕｒｆａｃｅ  Ｆｉｎｉｓｈｅｒｓ  Ｓｏｃｉｅｔｙ，  Ｏｒｌａｎｄｏ，  ＦＬ  １９９０．  Ｖ．Ｐ．Ｍｅｎｏｎ，  Ｃ．Ｒ．Ｍａｒｔｉｎ，  Ａｎａｌ．Ｃｈｅｍ．６７，  １９２０（１９９５）
【発明の開示】
【発明が解決しようとする課題】
【００１６】
本発明は、従来の技術の有する上記したような種々の問題点に鑑みてなされたものであり、その目的とするところは、真空中での処理を行うことを必要としない３次元金属微細構造体の製造方法を提供しようとするものである。
【００１７】
また、本発明の目的とするところは、生産効率ならびに加工自由度を向上させた３次元金属微細構造体の製造方法を提供しようとするものである。
【００１８】
さらに、本発明の目的とするところは、多数の金属微細構造体を互いに接触しない状態で３次元空間に配列させることを可能にした３次元金属微細構造体の製造方法を提供しようとするものである。
【課題を解決するための手段】
【００１９】
上記目的を達成するために、本発明による３次元金属微細構造体の製造方法は、２光子吸収微細造形法と無電解めっきとを組み合わせるようにしたものである。
【００２０】
こうした本発明による３次元金属微細構造体の製造方法は、イオンビームを用いるものではないため真空中での処理を行うことを必要とせずに３次元金属微細構造を作製することができるものであり、しかも生産効率および加工自由度を著しく向上することができるものである。
【００２１】
即ち、本発明による３次元金属微細構造体の製造方法においては、３次元金属微細構造を作製するために２光子吸収微細造形法と無電解めっきとを用いたものであるが、この２光子吸収微細造形法は、上記した「背景技術」の項で説明したとおり、短パルスレーザー光を光硬化性樹脂中に集光して２光子吸収を起こし、その部分でのみ硬化ポリマーが得られることを利用した３次元微細構造体の作製法である。
【００２２】
この２光子吸収微細造形法により得られた構造体はポリマー構造体に限定されるものであるが、本発明による３次元金属微細構造体の製造方法においては、２光子吸収微細造形法により得られるポリマー構造体に対して無電解めっきにより銀などの金属コーティングを施し、これにより３次元金属微細構造を作製するものである。無電解めっきを用いると、３次元構造体のサイズに関わりなく、３次元構造体を均一に金属膜でコーティングすることができる。
【００２３】
つまり、上記した集束イオンビームを用いた従来の３次元微細構造体の作製の手法においては、イオンビームを用いて造形を行っていたため真空中で当該造形を行う必要があったが、本発明による３次元金属微細構造体の作製方法においては、２光子吸収微細造形法を実施する際にレーザーを用いるために真空中での処理を必要としないものである。
【００２４】
また、本発明による３次元金属微細構造体の製造方法においては、２光子吸収微細造形法によりポリマー構造体を作製する際に、レーザー干渉やマイクロレンズアレイを用いることにより、同時に複数の微細構造体を形成することが容易である。
【００２５】
さらに、本発明による３次元金属微細構造体の製造方法においては、無電解めっきにより金属膜を形成するポリマー構造がいくら多くても、無電解めっきプロセスは溶液中に浸るだけであるので、同時に複数かつ大面積にわたる金属コーティングを行うことが可能である。
【００２６】
従って、本発明による３次元金属微細構造体の製造方法の生産効率は、全プロセスを通しても従来の集束イオンビーム装置として比較して格段に向上する。
【００２７】
また、本発明による３次元金属微細構造体の製造方法は、光を照射することにより電子を放出する電子供与体を光硬化性樹脂に添加した改質樹脂を用いて、２光子吸収微細造形法によってポリマー構造体を作製し、当該ポリマー構造体表面に無電解めっきにより金属をコーティングするようにしたものである。
【００２８】
さらに、本発明による３次元金属微細構造体の製造方法は、光硬化性樹脂と改質樹脂との２種類の樹脂を用いて、２光子吸収微細造形法によってポリマー構造体を作製し、当該ポリマー構造体表面に無電解めっきを施すことにより、改質樹脂よりなるポリマー構造体部分に対して選択的に金属コーティングを行うようにしたものである。
【００２９】
なお、光を照射することにより電子を放出する電子供与体としては、例えば、分子構造内に少なくとも１個のカルバゾール基を有する物質や、Ｒ−ＣＨＯを分子構造内に有する物質や、Ｓｉ、Ｇａ、ＧｅあるいはＧａＡｓなどの半導体がある。
【００３０】
ここで、例えば、カルバゾールは、光照射されることにより励起され、カルバゾール分子自身が導電性または電子供与体となる。この励起分子の周りに電子を欲する陽イオンが存在すると、陽イオンは電子を受け取り、安定な金属へと還元されることになる。
【００３１】
即ち、本発明によれば、電子供与体として分子構造内に少なくとも１個のカルバゾール基を有する物質を用いた場合には、光硬化性樹脂に電子供与体を添加した改質樹脂より作製されたポリマー構造体部分において、光照射されている状態で無電解めっきを行うことにより、還元剤がポリマー構造体内に存在することになり、当該ポリマー構造体の表面で還元反応が進行して金属が析出されるようになる。
【００３２】
こうした本発明の手法により、光硬化性樹脂と改質樹脂とを用いることによって、無電解めっきにより１つの３次元微細構造に選択的に金属をコーティングすることが可能とり、多数の金属微細構造を互いに接触しない状態で３次元空間に配列させることができるようになる。
【００３３】
こうした本発明のうち請求項１に記載の発明は、任意の立体形状を備えた３次元金属微細構造体の製造方法において、光を照射することにより電子を放出する電子供与体を光硬化性樹脂に添加した改質樹脂に対して、短パルスレーザー光を照射して２光子吸収微細造形法により３次元微細構造を備えたポリマー構造体を形成する第１の工程と、上記第１の工程により形成されたポリマー構造体に無電解めっきを施して、上記ポリマー構造体の表面に金属膜を形成する第２の工程とを有するようにしたものである。
【００３４】
また、本発明のうち請求項２に記載の発明は、任意の立体形状を備えた３次元金属微細構造体の製造方法において、光硬化性樹脂に対して短パルスレーザー光を照射して２光子吸収微細造形法により３次元微細構造を備えた第１のポリマー構造体を形成する処理と、光を照射することにより電子を放出する電子供与体を光硬化性樹脂に添加した改質樹脂に対して短パルスレーザー光を照射して２光子吸収微細造形法により３次元微細構造を備えた第２のポリマー構造体を形成する処理とを行い、上記第１のポリマー構造体と上記第２のポリマー構造体とよりなる第３のポリマー構造体を形成する第１の工程と、上記第１の工程により形成された第３のポリマー構造体に無電解めっきを施して、選択的に上記第２のポリマー構造体の表面に金属膜を形成する第２の工程とを有するようにしたものである。
【００３５】
また、本発明のうち請求項３に記載の発明は、本発明のうち請求項１または２のいずれか１項に記載の発明において、上記電子供与体は、分子構造内に少なくとも１個のカルバゾール基を有するようにしたものである。
【００３６】
また、本発明のうち請求項４に記載の発明は、本発明のうち請求項３に記載の発明において、上記電子供与体は、１，６−ジ（Ｎ−カルバゾール）−２，４−ヘキサジンの重合体であるようにしたものである。
【００３７】
また、本発明のうち請求項５に記載の発明は、本発明のうち請求項３に記載の発明において、上記電子供与体は、９Ｈ−カルバゾール−９−エチルメタクリレートの重合体であるであるようにしたものである。
【００３８】
また、本発明のうち請求項６に記載の発明は、本発明のうち請求項１または２のいずれか１項に記載の発明において、上記電子供与体は、Ｒ−ＣＨＯを分子構造内に有するようにしたものである。
【００３９】
また、本発明のうち請求項７に記載の発明は、本発明のうち請求項１または２のいずれか１項に記載の発明において、上記電子供与体は、半導体であるようにしたものである。
【発明の効果】
【００４０】
本発明は、以上説明したように構成されているので、真空中での処理を行うことなしに３次元金属微細構造を作製することができるという優れた効果を奏する。
【００４１】
また、本発明は、以上説明したように構成されているので、３次元金属微細構造を作製する際の生産効率ならびに加工自由度を著しく向上することができるという優れた効果を奏する。
【００４２】
さらに、本発明は、以上説明したように構成されているので、多数の金属微細構造体を互いに接触しない状態で３次元空間に配列させることができるようになるという優れた効果を奏する。
【発明を実施するための最良の形態】
【００４３】
以下、添付の図面を参照しながら、本発明による３次元金属微細構造体の製造方法の実施の形態の一例を詳細に説明する。
【００４４】
図３には本発明による３次元金属微細構造体の製造方法の実施の形態の一例の処理工程を示すフローチャートがあらわされており、この本発明による３次元金属微細構造体の製造方法は、光硬化性樹脂に光を照射することにより電子を放出する電子供与体を添加した物質（本明細書においては、「改質樹脂」と適宜に称する。）を用いて２光子吸収微細造形法により微細なポリマー構造体を作製する第１の工程たる２光子吸収微細造形プロセス（ステップＳ１）と、ステップ１で作製されたポリマー構造体表面に無電解めっきにより金属コーティングを行う第２の工程たる無電解めっきプロセス（ステップＳ２）とを行うものであり、
このステップＳ１ならびにステップＳ２との２つのプロセスを行うことにより、３次元金属微細構造体を形成することができる。
【００４５】
以下、本願発明者が行った実験結果を参照しながら詳細に説明する。
【００４６】
（１）改質樹脂への無電解めっきについて
まず、光を照射することにより電子を放出する電子供与体について、本発明者が行った実験結果について詳細に説明する。
【００４７】
ここで、光を照射することにより電子を放出する物質として、例えば、カルバゾールが知られている。
【００４８】
このカルバゾールは、光を照射されることにより励起され、カルバゾール分子自身が導電性を帯びるとともに電子を放出する電子供与体となる。
【００４９】
従って、光を照射されることにより励起されたカルバゾール分子（カルバゾール励起分子）の周りに電子を欲する陽イオンが存在すると、その陽イオンは電子を受け取って安定な金属へと還元される。つまり、光が照射されている状態では、カルバゾールは還元剤として働くことになる。
【００５０】
そこで、本願発明者は、図４に示す１，６−ｄｉ（Ｎ−ｃａｒｂａｚｏｌ）−２，４−Ｈｅｘａｄｉｙｎｅのようなカルバゾール基を有するポリジアセチレン（以下、「ＰＤＡ」と適宜に称する。）より形成されたポリマーが、触媒などのセンシタイザー無しで無電解めっき可能であるか否かを検討するために、ＰＤＡナノ結晶に対して無電解銀めっきを行う実験を実施した。
【００５１】
この実験においては、まず、図４に示すＰＤＡナノ結晶を再沈法により作製し、この再沈法により作製されたＰＤＡナノ結晶（直径１５０ｎｍ）を、硝酸銀水溶液にアンモニア水溶液を混合したアンモニア性硝酸銀水溶液に浸し、４０℃に保温した状態で可視光を照射した。
【００５２】
その結果、当該アンモニア性硝酸銀水溶液中の銀カチオンがＰＤＡナノ結晶上で還元され、ＰＤＡナノ結晶（直径１５０ｎｍ）の表面上に粒径５〜１５ｎｍの銀粒子の析出が確認された。即ち、ＰＤＡより形成されたポリマーに対して、直接的に無電解めっきを行うことが可能であった。
【００５３】
次に、ＰＤＡをＮ，Ｎ−ジメチルアセトアミドに溶解し、１００ｍＭに調整した１００ｍＭＰＤＡ  Ｎ，Ｎ−ジメチルアセトアミド溶液（以下、「ＰＤＡ溶液」と適宜に称する。）を用いて硬化後のポリマー表面に無電解銀めっきを行う実験を実施した。
【００５４】
この実験においては、まず、ＰＤＡ溶液をガラス基板上に３０μｌ滴下し、４５℃に保温しながら硬化させた。
【００５５】
それから、硬化したＰＤＡ上に、０．２５Ｍの硝酸銀水溶液にアンモニア水溶液（５．５％）を体積比１０：６で混合したアンモニア性硝酸銀水溶液を滴下し、４５℃で保温した状態で紫外線を１時間照射して銀メッキを施した。
【００５６】
その結果、走査型電子顕微鏡（ＳＥＭ：Ｓｃａｎｎｉｎｇ  Ｅｌｅｃｔｒｏｎ  Ｍｉｃｒｏｓｃｏｐｙ）およびエネルギー分析型Ｘ線分光装置（ＥＤＳ：Ｅｎｅｒｇｙ  Ｄｉｓｐｅｒｓｉｏｎ  Ｘ−ｒａｙ  Ｓｐｅｃｔｒｏｍｅｔｒｙ）によりＰＤＡ表面の観察を行ったところ、銀の析出が確認できた。
【００５７】
以上の実験結果より、ＰＤＡ自体は触媒や還元剤無しでも無電解めっきを行うことができることが確認された。
【００５８】
ここで、図５に示すように、ＰＤＡ溶液は、２光子吸収微細光造形法に用いるフェトム秒チタンサファイアレーザーの波長域である近赤外領域（波長８００ｎｍ付近）に吸収がない。
【００５９】
そこで、図２（ａ）（ｂ）に示すようなシステムを使用して、レーザーパワー２９４ｍＷのフェムト秒チタンサファイアレーザー光（波長７９６ｎｍ、パルス幅１４０ｆｓ）を対物レンズにより集光してＰＤＡ溶液に対して連続照射し、２光子吸収微細造形法による光造形を行う実験を実施した。
【００６０】
その結果、ＰＤＡ溶液では十分に重合が起きず、連続で照射し続けると、図６に示すようにＰＤＡ結晶が析出して光造形ができなかった。これは、ＰＤＡに重合開始剤や重合停止剤が入っていないため重合が起こりにくかったためである。
【００６１】
従って、重合開始剤や重合停止剤を添加したＰＤＡ溶液を用いて２光子吸収微細造形法による光造形を行って微細なポリマー構造体を作製し（図３のステップＳ１）、当該作製した微細なポリマー構造体に対して無電解めっきを施すことにより（図３のステップＳ２１）、３次元金属微細構造体を作製することができる。
【００６２】
（２）カルバゾール基を有する電子供与体を用いた３次元金属微細構造体の製造方法について
（２−１）カルバゾール基を有する電子供与体を添加した光硬化性樹脂への金属析出
上記において説明したように、ＰＤＡ溶液を硬化させて得られたポリマー表面には無電解めっきにより銀めっきすることができたが、ＰＤＡ溶液を用いての２光子吸収微細造形法による光造形を行うことはできなかった。
【００６３】
これは、上記したようにＰＤＡには重合開始剤や重合停止剤が入っていないためであるので、重合開始剤や重合停止剤の入っている市販の光硬化性樹脂を用いて、当該光硬化性樹脂にＰＤＡ溶液を添加した改質樹脂へ無電解めっきを行う実験を実施した。
【００６４】
まず、市販の光硬化性樹脂としてＪＳＲ株式会社製の３種類のアクリル系光硬化性樹脂ＫＣ１１０２、ＫＺならびにＺ７０１２Ｃを用いて、これら各光硬化性樹脂にＰＤＡ溶液を１０重量％の濃度（Ｚ７０１２Ｃについては１２重量％の濃度）で添加し、３種類の改質樹脂を準備した。
【００６５】
そして、これら３種類の改質樹脂たるＰＤＡ溶液が添加された３種類の光硬化性樹脂をガラス基板上に１滴滴下し、当該滴下により形成された液滴に紫外線を照射して硬化させた。
【００６６】
硬化後、ポリマー表面をアセトンにより洗浄し、洗浄後の硬化したポリマーに０．２Ｍ硝酸銀水溶液を滴下し、４５℃で保温した状態で紫外線を１時間照射した。
【００６７】
その後に、水およびアセトンで十分に洗浄してから乾燥させ、乾燥後に４５℃で保温した状態のままで、０．２Ｍ硝酸銀水溶液と５．５％アンモニア水溶液を体積比１０：６で混合したアンモニア性硝酸銀水溶液と、還元剤として用いる１．９Ｍグルコース溶液とを体積比１：１で混合した溶液を滴下し、無電解めっきにより銀メッキを施した。
【００６８】
この実験結果によれば、３種類の改質樹脂の全てについて、銀めっきが形成されたことが確認された。
【００６９】
さらに、銀めっきを施されたＺ７０１２Ｃの抵抗値は、銀めっきの幅１ｍｍで７．５Ωとなり通電が確認された。
【００７０】
また、上記した３種類の光硬化性樹脂における２光子吸収微細造形法による光造形に関しては、ＫＺでは粘性が高いため精度の高い光造形を行うことは困難であった。一方、ＫＣ１１０２ならびにＺ７０１２Ｃについては精度の高い光造形を行うことが可能であることが確認された。
【００７１】
次に、光造形可能なＰＤＡ溶液の濃度に関する実験について説明すると、光硬化性樹脂としてはＺ７０１２Ｃを用いた。
【００７２】
そして、ＰＤＡ溶液をＺ７０１２Ｃに１６重量％、３０重量％、５４重量％添加した改質樹脂について、２光子吸収微細造形法により光造形できるか否かを確認する実験を行った。
【００７３】
短パルスレーザー光としては、フェムト秒チタンサファイアレーザー光を用い、このフェムト秒チタンサファイアレーザー光を対物レンズにより集光することにより、２光子で改質樹脂を硬化させ光造形を行った。
【００７４】
その結果、ＰＤＡ溶液を５４重量％添加した改質樹脂は、ＰＤＡ結晶が析出してしまい重合が起こらなかった。また、ＰＤＡ溶液を３０重量％添加した改質樹脂は、３次元造形することができなかった。
【００７５】
上記した高濃度でＰＤＡ溶液を添加した改質樹脂に対し、ＰＤＡ溶液を１６重量％添加した改質樹脂は、３次元造形が可能であることが確認された（図７参照）。
【００７６】
ここで、上記において説明したように、ＰＤＡ中のカルバゾール基は無電解めっき中で紫外線を照射されることにより電子を放出し、近くの金属イオンを還元することにより金属膜を形成する。
【００７７】
つまり、本発明においては、還元剤がＰＤＡ溶液を添加した光硬化性樹脂中に存在することになる。このことから、無電解めっき時に還元剤を用いない場合について実験を行った。
【００７８】
まず、ＰＤＡ溶液をＺ７０１２Ｃに１６重量％添加した改質樹脂を用いて、無電解めっき時に還元剤を添加しない場合の金属析出の状態を確認する実験を行った。
【００７９】
即ち、ＰＤＡ溶液をＺ７０１２Ｃに１６重量％添加した改質樹脂をガラス基板上に滴下して、当該滴下により形成された液滴に紫外線を照射して硬化させたものに対し、０．２５Ｍ硝酸銀水溶液を滴下し４５℃で保温した状態で紫外線を照射した。
【００８０】
その後に、水およびアセトンで洗浄し乾燥させ、乾燥後に再び０．２５Ｍ硝酸銀水溶液を滴下し２４時間放置して銀めっきを行った。
【００８１】
こうした銀めっき終了後に、水およびアセトンで十分に洗浄し乾燥させ、ＳＥＭおよびＥＤＳにより銀の析出状態と表面状態の観察を行った。
【００８２】
その結果、図８（ａ）に示すＳＥＭによるＳＥＭ像、図８（ｂ）に示す反射型偏光顕微鏡による反射電子線像ならびに図８（ｃ）に示すＥＤＳによる銀マッピングイメージ（図８（ｃ））より、硬化した改質樹脂の表面に銀が析出していることが確認できた。なお、改質樹脂の表面における銀の析出が粗いことから、還元剤を用いた銀めっきを行うと導電性に優れた銀めっきが形成できると考えられる。
【００８３】
以上の実験結果より、ＰＤＡ溶液を市販のアクリル系光硬化性樹脂であるＺ７０１２Ｃに添加した改質樹脂を用いると、無電解めっきにより金属めっきできるものであることが確認された。また、無電解めっき時には、還元剤を用いることが好ましいものといえる。
【００８４】
そこで、市販の光硬化性樹脂にＰＤＡ溶液を添加した改質樹脂を用いて、実際に２光子吸収微細造形法により光造形を行い、２光子吸収微細造形法により作製された微細なポリマー構造体に無電解銀めっき処理を施す実験を行った。
【００８５】
まず、ＰＤＡ溶液をＺ７０１２Ｃに１５重量％添加した改質樹脂に対して、レーザーパワー３５０ｍＷのフェムト秒チタンサファイアレーザー光（波長７９６ｎｍ、パルス幅１４０ｆｓ）を対物レンズで集光して照射することにより、改質樹脂を２光子で硬化させて立方体を形成するようにした。
【００８６】
そして、レーザー照射終了後に未硬化樹脂をアセトンで洗浄し、立方体（以下、「ポリマーキューブ」と適宜に称する。）を作製した。
【００８７】
こうして作製したポリマーキューブに対し、０．２５Ｍ硝酸銀水溶液と５．５％アンモニア水溶液を体積比１０：６で混合したアンモニア性硝酸銀水溶液を滴下し、４５℃で保温した状態で紫外線を３０分間照射した。
【００８８】
それから水およびアセトンで洗浄した後に乾燥させ、その乾燥後に、上記したアンモニア性硝酸銀水溶液と還元剤として用いる１．９Ｍグルコース溶液を体積比１：１で混合した溶液を滴下し、４５℃で保温した状態で１分間放置して無電解めっきにより銀めっきを行った。
【００８９】
図９（ａ）（ｂ）には、上記のようにして無電解めっきされたポリマーキューブのＳＥＭ像が示されており、ポリマーキューブの表面が銀めっきされていることが確認された。なお、図９（ａ）（ｂ）に示すＳＥＭ像では、ガラス基板上も銀めっきされている。
【００９０】
このように、光を照射することにより電子を放出する電子供与体を市販の光硬化性樹脂に添加することにより、２光子吸収微細構造法により３次元微細構造体を作製し、作製した３次元微細構造体に無電解めっきによる金属コーティングを施すことが可能となり、３次元金属微細構造体を作製することができるようになる。
【００９１】
以上において、カルバゾール基を有する電子供与体を添加された光硬化性樹脂を用いて、３次元金属微細構造体を作製する手法について説明したが、次に、３次元金属微細構造体を３次元微細構造体の一部に選択的に作製する手法について説明する。
【００９２】
（２−２）２種類の光硬化性樹脂からなる３次元微細構造体の作製について
３次元金属微細構造体を３次元微細構造体の一部に選択的に作製するには、まず、ＰＤＡ溶液を添加していない光硬化性樹脂とＰＤＡ溶液を添加した光硬化性樹脂（改質樹脂）との２種類の光硬化性樹脂を用いて、３次元微細構造体を作製することになる。
【００９３】
本願発明者の実験においては、市販の光硬化性樹脂と当該光硬化性樹脂にＰＤＡ溶液を添加した改質樹脂の２種類の樹脂を用いて、２光子吸収微細造形法による光造形により３次元微細構造体を作製した。
【００９４】
具体的には、ＫＣ１１０２とＰＤＡ溶液を添加されたＺ７０１２Ｃとの２種類の光硬化性樹脂を用いて、２光子吸収微細造形法により光造形を行った。
【００９５】
まず、ガラス基板上にＫＣ１１０２を滴下し、当該滴下により形成された液滴に対して、フェムト秒チタンサファイアレーザー光（波長７９６ｎｍ、パルス幅１４０ｆｓ、レーザーエネルギー２０ｎＪ）を対物レンズ（倍率６０倍、ＮＡ＝１．４）で集光して照射することにより、立方体を形成するように２光子で液滴を硬化させた。なお、照射時間は、１スポット当たり２００ミリ秒とした。
【００９６】
こうしたレーザー照射終了後に、未硬化のＫＣ１１０２をアセトンで洗浄し、立方体（以下、「ポリマーキューブ」と適宜に称する。）を作製した。
【００９７】
その後に、Ｚ７０１２ＣにＰＤＡ溶液を１０重量％添加した改質樹脂を、上記により作製したポリマーキューブの上から滴下し、当該滴下により形成された液滴に対して、フェムト秒チタンサファイアレーザー光（波長７９６ｎｍ、パルス幅１４０ｆｓ、レーザーエネルギー２０ｎＪ）を対物レンズ（倍率６０倍、ＮＡ＝１．４）で集光して照射することにより、直径１μｍのリングを形成するように２光子で液滴を硬化させた。なお、照射時間は、１スポット当たり２００ミリ秒とした。
【００９８】
こうしたレーザー照射終了後に、未硬化の改質樹脂をアセトンで洗浄し、ポリマーキューブ上に直径１μｍのリングを作製した。
【００９９】
このように、２光子吸収微細造形法を用いると、ＰＤＡ溶液を添加していない光硬化性樹脂によりポリマーキューブを形成し、当該ポリマーキューブ上に改質樹脂によりリングを形成するというように、３次元微細構造体を２種類の樹脂より作製することができるものであり、２光子により光硬化性樹脂を硬化させて必要とされるポリマー構造体を意図した部分へ局在化させることができる。
【０１００】
（２−３）サイト選択銀コーティングについて
次に、上記（２−２）により作製された２種類の光硬化性樹脂（ＫＣ１１０２とＰＤＡ溶液を添加されたＺ７０１２Ｃとの２種類の光硬化性樹脂）よりなる３次元微細構造体、即ち、ポリマーキューブと当該ポリマーキューブ上に形成された直径１μｍのリングとよりなるポリマー構造体に、０．２５Ｍ硝酸銀水溶液と５．５％アンモニア水溶液とを体積比１０：６で混合したアンモニア性硝酸銀水溶液を滴下し、４５℃で保温した状態で紫外線を３０分間照射した。
【０１０１】
その後に、水およびアセトンで洗浄してから乾燥させ、乾燥後に、上記のアンモニア性硝酸銀水溶液と還元剤として用いる１．９Ｍグルコース溶液とを体積比１：１で混合した溶液を当該ポリマー構造体に滴下し、４５℃で保温した状態で１分間放置し、無電解めっきにより銀めっきを行った。
【０１０２】
図１０（ａ）（ｂ）には、上記のようにして無電解めっきされたポリマー構造体のＳＥＭ像が示されている。図１０（ａ）に示されているように、ＫＣ１１０２で形成されたポリマーキューブ表面には銀粒子がほとんど存在していない。それに対し、図１０（ｂ）に示すように、改質樹脂（ＰＤＡ溶液を添加したＺ７０１２Ｃ）で形成されたリング表面には、銀粒子が密に存在している。
【０１０３】
このように、ＰＤＡ溶液を添加していない光硬化性樹脂とＰＤＡ溶液を添加した光硬化性樹脂（改質樹脂）との２種類の光硬化性樹脂を用いて３次元微細構造体を作製し、当該作成した３次元微細構造体に対して無電解めっきを施すことにより、３次元金属微細構造体を３次元微細構造体の一部に選択的に作製することができる。
【０１０４】
さらに、次に説明するように、多数の金属微細構造体を互いに接触しない状態で３次元空間に配列させることができる。
【０１０５】
（２−４）３次元空間に配列された金属微細構造の作製について
以上において説明したように、本発明の手法により、約１００ｎｍの分解能で、ポリマー構造体の特定部分のみに対して金属をコーティングすることができる。
【０１０６】
従って、本発明の手法によれば、例えば、図１１に示すような構造体、即ち、ガラス基板１６上に光硬化性樹脂による円筒状のポリマー構造体１２を形成し、ポリマー構造体１２の外周と当接して３段のリング状の金属微細構造体１４（金属微細構造体１４は、改質樹脂により作成され、無電解めっきによる金属コーティングを施したものである。）が互いに接することなく形成されているような３次元空間配列金属微細構造体を作製することが可能となるなど、多数の金属微細構造体を互いに接触しない状態で３次元空間に配列させることができる。
【０１０７】
このような構造の作製は従来の手法では作製困難であり、本発明の手法の一つの応用例である。
【０１０８】
（３）無電解めっき時において金属の析出に寄与している物質について
上記において説明したように、上記した実施の形態においては、無電解めっき時において金属の析出に寄与している物質はカルバゾール基であるが、以下、この点について詳細に説明する。
【０１０９】
まず、本願発明者は、
ａ．無電解めっき時において金属の析出に寄与している物質が本当にカルバゾール基であるのか、
ｂ．カルバゾール基を有する電子供与体はポリジアセチレンである必要があるのか、
ｃ．紫外線を照射して４５℃で保温した状態で無電解めっきを行っていたが、４５℃に加温せずに紫外線の照射のみでめっきができるか、
ｄ．カルバゾールの金属還元メカニズムはどのようなものであるのか、
について確認するための実験を行った。
【０１１０】
まず、図１２に示すジアセチレンの側鎖にカルボキシル基とアルキル鎖の付いた１０，１２−ノナコサジイン酸（以下、「ＮＳＡ」と適宜に称する。）を用いて、カルバゾール基が銀の析出に寄与しているかについて確認する実験を行った。
【０１１１】
即ち、ＮＳＡをＮ，Ｎ−ジメチルアセトアミドに溶解し、１００ｍＭに調整した１００ｍＭＮＳＡ  Ｎ，Ｎ−ジメチルアセトアミド溶液（以下、「ＮＳＡ溶液」と適宜に称する。）を作製した。そして、Ｚ７０１２ＣにＮＳＡ溶液を１０重量％添加した改質樹脂を、ガラス基板上に滴下し、当該滴下により形成された液滴に紫外線を照射して硬化させた。
【０１１２】
次に、０．２５Ｍ硝酸銀水溶液と５．５％アンモニア水溶液とを体積比１０：６で混合したアンモニア性硝酸銀水溶液を硬化した改質樹脂に滴下し、４５℃で保温した状態で紫外線を３０分間照射した。
【０１１３】
その後に水およびアセトンで十分に洗浄してから乾燥させ、乾燥後に上記したアンモニア性硝酸銀水溶液と還元剤として用いる１．９Ｍグルコース溶液とを体積比１：１で混合した溶液を硬化した改質樹脂に滴下し、４５℃で保温した状態で１分間放置して無電解めっきにより銀めっきを施した。
【０１１４】
こうした実験の結果は、硬化した改質樹脂表面にはほとんど銀が析出されることはなかった。
【０１１５】
このことから、カルバゾール基が無電解めっきにおいて金属の析出に寄与していることが確認することができた。
【０１１６】
ここで、ポリジアセチレンは、３次非線形光学材料として期待されているπ共役系高分子であり、単結晶であることからも明らかなように、分子構造は１００％規則的であり、また、それら分子の集合状態も常に単一である。
【０１１７】
近年の導電性高分子研究における導電率の高揚は、ポリジアセチレンの構造規則性改善の賜物であり、物性研究にとって重要な意味を持っているといわれている。
【０１１８】
しかし、本実験で光硬化性樹脂にポリジアセチレンを添加した場合は、ポリジアセチレンの構造規則性は失われていしまい、ポリジアセチレンが有する優れた特性が発揮されなくなり、ポリジアセチレンを使用するメリットがなくってしまう。
【０１１９】
そこで、図１３に示すＺ７０１２Ｃと同じアクリル系のモノマーにカルバゾールを含む９Ｈ−Ｃａｒｂａｚｏｌ−９−ｅｔｈｙｌｍｅｔｈａｃｒｙｌａｔｅ（以下、「ＣＥＭ」と適宜に称する。）を用いて、本発明において樹脂表面に無電解めっきによる金属析出を可能にしているカルバゾールを含む物質は、ジアセチレンを基本骨格とする必要があるのかを確認する実験を行った。
【０１２０】
即ち、ＣＥＭをＮ，Ｎ−ジメチルアセトアミドに溶解し、１００ｍＭに調整した１００ｍＭＣＥＭ  Ｎ，Ｎ−ジメチルアセトアミド溶液（以下、「ＣＥＭ溶液」と適宜に称する。）を作製した。
【０１２１】
そして、Ｚ７０１２ＣにＣＥＭ溶液を１０重量％添加した改質樹脂を、ガラス基板上に滴下し、当該滴下により形成された液滴に紫外線を照射して硬化させた。
【０１２２】
次に、０．２５Ｍ硝酸銀水溶液と５．５％アンモニア水溶液とを体積比１０：６で混合したアンモニア性硝酸銀水溶液を硬化した改質樹脂に滴下し、４５℃で保温した状態で紫外線を３０分間照射した。
【０１２３】
その後に水およびアセトンで十分に洗浄してから乾燥させ、乾燥後に上記したアンモニア性硝酸銀水溶液と還元剤として用いる１．９Ｍグルコース溶液とを体積比１：１で混合した溶液を硬化した改質樹脂に滴下し、４５℃で保温した状態で２分間放置して無電解めっきにより銀めっきを施した。
【０１２４】
こうした実験の結果は、図１４に示すように、市販のアクリル系光硬化性樹脂Ｚ７０１２ＣにＣＥＭ溶液を添加することによっても無電解めっきにより銀めっきされることが確認することができた。
【０１２５】
このことより、カルバゾールを有する電子供与体は、ジアセチレンを基本骨格とする必要はないことを確認することができた。
【０１２６】
次に、上記した複数の実験では無電解めっきをする際に、４５℃に加温して紫外線を３０分〜１時間照射していたが、４５℃に加温することなく紫外線の照射のみで無電解めっきが行われるかについて確認する実験を行った。
【０１２７】
即ち、ＫＣ１１０２にＣＥＭ溶液１０重量％添加した改質樹脂１と、Ｚ７０１２ＣにＣＥＭ溶液１０重量％添加した改質樹脂２とを準備し、これら改質樹脂１と改質樹脂２とをガラス基板上に滴下し、当該滴下により形成された液滴に紫外線を照射して硬化させた。
【０１２８】
そして、０．２５Ｍ硝酸銀水溶液と５．５％アンモニア水溶液とを体積比１０：６で混合したアンモニア性硝酸銀水溶液をそれぞれの硬化した改質樹脂１と改質樹脂２とにそれぞれ滴下し、室温（２３℃）で紫外線を３０分間照射した。
【０１２９】
その後に水およびアセトンで十分に洗浄してから乾燥させ、乾燥後に上記したアンモニア性硝酸銀水溶液と還元剤として用いる１．９Ｍグルコース溶液とを体積比１：１で混合した溶液を硬化した改質樹脂１と改質樹脂２とにそれぞれ滴下し、４５℃で保温した状態で１分間放置して無電解めっきにより銀めっきを施した。
【０１３０】
その結果が図１５（ａ）（ｂ）に示されており、改質樹脂１ならびに改質樹脂２のいずれにおいても銀めっきが施されたことが確認された。
【０１３１】
また、ＫＣ１１０２にＣＥＭ溶液を１０重量％添加した改質樹脂１に形成された銀めっきの１ｍｍあたりの抵抗値は９Ωであり、Ｚ７０１２ＣにＣＥＭ溶液１０重量％添加した改質樹脂２に形成された銀めっきの１ｍｍあたりの抵抗値は１Ωであった。
【０１３２】
このことより、光硬化性樹脂にカルバゾールを含んでいる物質を添加することによって、紫外線を照射することにより室温でも銀めっきを形成することができることが確認された。
【０１３３】
次に、カルバゾールの金属還元メカニズムについて検討するが、カルバゾールは図１６に示すような構造を備えた物質であり、五員環の窒素の部分は非常に電子を放出しやすいものでありドナー部となる。
【０１３４】
そのため、ベンゼン環の窒素から対角線上の方向位置に電子を引っ張りやすい基（アクセプター部）を導入すると、容易にドナー部からアクセプター部に電子が移動し、その移動した電子は分子内を自由に動くことができる。
【０１３５】
また、ポリビニルカルバゾール（ＰＶＫ）と側鎖にカルバゾール基を有する置換ポリアセチレン（ＣｚＰＡ）のイオン化ポテンシャルは、それぞれ５．９ｅＶ、５．６ｅＶとなっている。つまり、近紫外領域の光（波長約２１０〜２２０ｎｍ）を照射することによって、カルバゾール基を含む分子は電子を放出することになる。
【０１３６】
このようなカルバゾールの特性を元に、本実験におけるカルバゾール基を有するＣＥＭやＰＤＡを添加した改質樹脂に銀が析出するメカニズムとしては、
ａ．銀イオンが紫外線（イオン化ポテンシャルに相当する。）照射時にカルバゾールから出てきた電子によって還元され析出される、
ｂ．銀イオンはカルバゾールの近くに存在もしくは結合していなくてはならない（なぜならば、カルバゾールから電子が放出されても、めっき液中の水分子などに電子を奪われてしまうからである。）、
などが考えられる。
【０１３７】
つまり、銀イオンが改質樹脂中のカルバゾール基の近くに存在して、紫外線照射時にカルバゾール基から放出された電子によって銀イオンが還元され、改質樹脂表面に銀めっきがされるものであると認められる。
【０１３８】
そこで、紫外線を照射しない条件で銀めっきを行うようにした実験を行ったものであり、まず、Ｚ７０１２ＣとＺ７０１２ＣにＰＤＡ溶液を１２重量％添加した改質樹脂３とＺ７０１２ＣにＣＥＭ溶液を１０重量％添加した改質樹脂４とを、一枚のガラス基板上にそれぞれ滴下し、当該滴下により形成された液滴に紫外線を照射して硬化させた。
【０１３９】
そして、０．２５Ｍ硝酸銀水溶液と５．５％アンモニア水とを体積比１０：６で混合したアンモニア性硝酸銀水溶液をそれぞれの硬化した３種類の樹脂に滴下し、遮光した状態で２４時間放置した。
【０１４０】
その後に水およびアセトンで十分に洗浄し乾燥させ、乾燥の後に上記したアンモニア性硝酸銀水溶液と還元剤として用いる１．９Ｍグルコース溶液とを体積比１：１で混合した溶液をそれぞれの硬化した樹脂に滴下し、４５℃で保温した状態で無電解めっきにより銀めっきを施した。
【０１４１】
上記のアンモニア性硝酸銀水溶液を滴下した後に遮光した状態で２４時間放置した３種類の樹脂の表面を観察すると、ＣＥＭ溶液を添加した改質樹脂の表面が白く濁っていた。その後、還元剤を用いた銀めっきを施すと、銀が析出した。
【０１４２】
ここで、改質樹脂の表面が白く濁っていたことは、アンモニア性硝酸銀水溶液により樹脂表面に何らかの物質が付着したためと考えられる。
【０１４３】
また、還元剤を用いた銀めっき処理により銀が析出していることから、この樹脂表面に付着した物質は何らかの状態で存在する銀イオンではないかと考えられる。
【０１４４】
従って、通常の紫外線照射を行う銀めっきの場合は、樹脂表面に存在する銀イオンがカルバゾール基から放出された電子によって、銀が析出するものであると考えることができる。
【０１４５】
以上において説明した本願発明者の実験結果から、光硬化性樹脂にカルバゾール基を有する電子供与体を添加した改質樹脂を用いて、２光子吸収微細造形法により約１００ｎｍの分解能で、ポリマー全体に無電解めっきによる金属コーティングを行うことにより、所望の形状の３次元金属微細構造体が得られる。
【０１４６】
さらに、光硬化性樹脂と当該光硬化性樹脂にカルバゾール基を有する電子供与体を添加した改質樹脂の２種類を用いて、２光子吸収微細造形法により必要とされるポリマー構造体を意図した部分へ局在化させることができる。
【０１４７】
そして、改質樹脂により作製されたポリマー構造体部分に、無電解めっき処理で金属コーティングすることによって、３次元微細構造体中に選択的に金属微細構造を有する３次元金属微細構造体を作製することができる。
【０１４８】
なお、上記した実施の形態は、以下の（１）〜（４）に示すように変形することができるものである。
【０１４９】
（１）本発明に用いる光硬化性樹脂は、上記において説明したものに限られるものではなく、例えば、図１７に示すような各種の光硬化性樹脂を用いることができる。
【０１５０】
（２）本発明に用いる電子供与体は、上記において説明したものに限られるものではなく、電子を吐き出すことができるものであればよく、例えば、図１８に示すようなアルデヒド系（Ｒ−ＣＨＯを分子内に持つもの全て）ならびにカルバゾール系（カルバゾール基を分子内に持つもの全て）のものを用いることができる。そして、アクリル系光硬化性樹脂のＱ値と近いＱ値を有するラジカル重合で高分子量のポリマーが得られるビニル化合物をコネクタとして用いて、このコネクタに図１８に示すような電子供与体をくっつけてアクリル系光硬化性樹脂に混入すると、アクリル系光硬化性樹脂に電子供与体をうまく組み込むことができる。
【０１５１】
ここで、図１９には、ラジカル重合で高分子量のポリマーが得られる代表的なビニル化合物の名称と構造とが示されおり、また、図２０には、光硬化性樹脂と当該光硬化性樹脂に添加するビニル化合物（添加ビニル化合物）との反応性を示す指標となるビニル化合物のＱ値が示されている。
【０１５２】
この図２０を参照すると、図１９に示すビニル化合物の中では、図２１において×印を付されていないスチレン、アクリロニトリル、メタクリル酸メチルならびにアクリル酸メチルをコネクタとして用いて、このコネクタに図１８に示すような電子供与体をくっつけてアクリル系光硬化性樹脂に混入することが好ましいものである。
【０１５３】
さらに、本発明に用いる電子供与体としては、Ｓｉ、Ｇａ、ＧｅあるいはＧａＡｓなどのような半導体を用いるようにしてもよい。
【０１５４】
（３）上記した実施の形態においては、市販の光硬化性樹脂により作製されたポリマー構造体上に、当該光硬化性樹脂にカルバゾール基を有する電子供与体を添加した改質樹脂を用いてポリマー構造体を作製するようにしたが、これに限られるものではないことは勿論である。即ち、光硬化性樹脂にカルバゾール基を有する電子供与体を添加した改質樹脂により作製されたポリマー構造体上に、電子供与体を添加されていない光硬化性樹脂により作製されたポリマー構造体を作製するようにしてもよい。つまり、電子供与体を添加されていない光硬化性樹脂によりポリマー構造体の作製と改質樹脂によるポリマー構造体の作製とは、どのような順番でおこなってもよい。
【０１５５】
（４）上記した実施の形態ならびに上記した（１）〜（３）に示す変形例は、適宜に組み合わせるようにしてもよい。
【産業上の利用可能性】
【０１５６】
本発明は、微細構造電子デバイスや微細構造光学デバイスの製造などに利用することができる。
【図面の簡単な説明】
【０１５７】
【図１】図１（ａ）（ｂ）（ｃ）は、体長８μｍの牛の立体模型を作製する場合における２光子吸収微細造形法の処理手順を示す説明図である。
【図２】図２（ａ）（ｂ）は、短パルスレーザー光を照射して２光子吸収微細造形法を実施するためのシステムの説明図であって、図２（ａ）は、全体構成図であり、図２（ｂ）は、図２（ａ）における点線部の側面図である。
【図３】図３は、本発明による３次元金属微細構造体の製造方法の実施の形態の一例の処理工程を示すフローチャートである。
【図４】図４は、本願発明者による実験において光硬化性樹脂に混入したポリジアセチレンの構造式である。
【図５】図５は、ポリジアセチレン溶液の吸収スペクトルを示すグラフである。
【図６】図６は、結晶化したポリジアセチレン溶液のＣＣＤイメージである。
【図７】図７は、ポリジアセチレン溶液を１６重量％添加した改質樹脂を用いて２光子吸収微細造形プロセスにより作製した３次元ポリマー構造体のＳＥＭ像である。
【図８】図８（ａ）（ｂ）（ｃ）は、還元剤を用いない無電解めっきプロセスにおけるポリジアセチレンを１６重量％添加した改質樹脂表面を示すものであり、図８（ａ）は走査型電子顕微鏡によるＳＥＭ像であり、図８（ｂ）は反射型偏光顕微鏡による反射電子線像であり、図８（ｃ）はエネルギー分散型Ｘ線分析装置による銀マッピングイメージである。
【図９】図９（ａ）（ｂ）は、本発明による３次元金属微細構造体の製造方法により、ポリジアセチレンを添加した改質樹脂を用いてポリマー構造体に銀をコーティングした状態を示すＳＥＭ像であり、図９（ａ）はポリマー構造体の直上から観察した状態を示すＳＥＭ像であり、図９（ｂ）は図９（ａ）から４０°傾けた位置から観察した状態を示すＳＥＭ像である。
【図１０】図１０（ａ）（ｂ）は、本発明による３次元金属微細構造体の製造方法により、２種類の光硬化性樹脂を用いて同一のポリマー構造体内で選択的に銀をコーティングした状態を示すＳＥＭ像であり、図１０（ａ）はポリマー構造体全体のＳＥＭ像であり、図１０（ｂ）はポリマー構造体の銀をコーティングされた直径１μｍのリングのＳＥＭ像である。
【図１１】図１１は、本発明による３次元金属微細構造体の製造方法により、多数の金属微細構造体を互いに接触しない状態で３次元空間に配列させる一例を示したものである。
【図１２】図１２は、光硬化性樹脂に添加する側鎖にカルバゾール基を含まないポリジアセチレンの構造式である。
【図１３】図１３は、光硬化性樹脂に添加するカルバゾール基を含み、ジアセチレンを基本骨格としないカルバゾールエチルメタクリレートの構造式である。
【図１４】図１４は、図１３に示す物質を添加された改質樹脂に無電解めっきプロセルにより銀コーティングを行った結果を示す写真である。
【図１５】図１５は、図１３に示す物質を添加された２種類の改質樹脂に無電解めっきプロセスにおいて加温時間を短くしためっきプロセスにより銀コーティングを行った結果を示す写真である。
【図１６】図１６は、カルバゾールの構造式である。
【図１７】図１７は、光硬化性樹脂の種類を示す図表である。
【図１８】図１８は、電子供与体の種類を示す図表である。
【図１９】図１９は、ラジカル重合で高分子量のポリマーが得られる代表的なビニル化合物の名称と構造とを示す図表である。
【図２０】図２０は、光硬化性樹脂と当該光硬化性樹脂に添加するビニル化合物（添加ビニル化合物）との反応性を示す指標となるビニル化合物のＱ値を示す図表である。
【図２１】図２１は、適切なコネクタ構造を示す図表である。
【符号の説明】
【０１５８】
１２            ポリマー構造体
１４            金属微細構造体
１６            ガラス基盤
【図１】
2007253354.tif 000003
【図２】
2007253354.tif 000004
【図３】
2007253354.tif 000005
【図４】
2007253354.tif 000006
【図５】
2007253354.tif 000007
【図１１】
2007253354.tif 000008
【図１２】
2007253354.tif 000009
【図１３】
2007253354.tif 000010
【図１６】
2007253354.tif 000011
【図１７】
2007253354.tif 000012
【図１８】
2007253354.tif 000013
【図１９】
2007253354.tif 000014
【図２０】
2007253354.tif 000015
【図２１】
2007253354.tif 000016
【図６】
2007253354.tif 000017
【図７】
2007253354.tif 000018
【図８】
2007253354.tif 000019
【図９】
2007253354.tif 000020
【図１０】
2007253354.tif 000021
【図１４】
2007253354.tif 000022
【図１５】
2007253354.tif 000023